ПРИЕМЛЕМЫЙ ДЛЯ ПРИМЕНЕНИЯ ПРИ ГИДРОКОНВЕРСИИ КАТАЛИЗАТОР, СОДЕРЖАЩИЙ ПО МЕНЬШЕЙ МЕРЕ ОДИН ЦЕОЛИТ И МЕТАЛЛЫ ИЗ ГРУПП VIII И VIB И ПОЛУЧЕНИЕ КАТАЛИЗАТОРАI

-1
-1
1. Катализатор, содержащий носитель, включающий по меньшей мере одно связующее и по меньшей мере один цеолит, имеющий по меньшей мере одну серию каналов, сечение которых определяется кольцом, содержащим 12 атомов кислорода, причем указанный катализатор содержит фосфор, по меньшей мере один диалкилсукцинат C1-C4, уксусную кислоту и функциональную группу с гидрирующей-дегидрирующей способностью, содержащую по меньшей мере один элемент из группы VIB и по меньшей мере один элемент из группы VIII, причем в спектре комбинационного рассеяния этого катализатора присутствуют характеристические полосы по меньшей мере одного гетерополианиона Кеггина в области 990 и/или 974 см, характеристические полосы указанного сукцината и основная характеристическая полоса уксусной кислоты в области 896 см.
-1
-1
-1
2. Катализатор по п. 1, в котором диалкилсукцинат представляет собой диметилсукцинат, а в спектре комбинационного рассеяния катализатора присутствуют основные характеристические полосы гетерополианионов Кеггина в области 990 и/или 974 см, характеристическая полоса диметилсукцината в области 853 см и характеристическая полоса уксусной кислоты в области 896 см.
3. Катализатор по п. 1, в котором диалкилсукцинат представляет собой диэтилсукцинат, дибутилсукцинат или диизопропилсукцинат.
4. Катализатор по п. 1 или 2, содержащий носитель, состоящий из оксида алюминия и цеолита.
5. Катализатор по п. 1 или 2, содержащий носитель, состоящий из смеси "диоксид кремния-оксид алюминия" и цеолита.
6. Катализатор по п. 1 или 2, также содержащий бор и/или фтор.
7. Катализатор по п. 1 или 2, в котором цеолит выбран из группы, в которую входят цеолиты типа FAU, BEA, ISV, IWR, IWW, MEI, UWY.
8. Катализатор по п. 7, в котором цеолит выбран из цеолита Y и/или бета-цеолита.
9. Катализатор по п. 1 или 2, подвергнутый сульфидированию.
10. Катализатор по п. 1 или 2, в котором цеолит выбран из цеолита Y и/или бета-цеолита.
-1
-1
11. Способ получения катализатора, содержащего носитель, включающий по меньшей мере одно связующее и по меньшей мере один цеолит, имеющий по меньшей мере одну серию каналов, сечение которых определяется кольцом, содержащим 12 атомов кислорода, причем указанный катализатор содержит фосфор, по меньшей мере один диалкилсукцинат C1-C4, уксусную кислоту и функциональную группу с гидрирующей-дегидрирующей способностью, содержащую по меньшей мере один элемент из группы VIB и по меньшей мере один элемент из группы VIII, причем в спектре комбинационного рассеяния этого катализатора присутствуют характеристические полосы по меньшей мере одного гетерополианиона Кеггина в области 990 и/или 974 см, характеристические полосы указанного сукцината и основная характеристическая полоса уксусной кислоты в области 896 см,
причем указанный способ включает следующие последовательные стадии:
a) по меньшей мере одну стадию пропитки носителя, содержащего по меньшей мере одно связующее и по меньшей мере один цеолит, имеющий по меньшей мере одну серию каналов, сечение которых определяется кольцом, содержащим 12 атомов кислорода, по меньшей мере одним раствором, содержащим элементы функциональной группы с гидрирующей-дегидрирующей способностью и фосфор;
b) стадию сушки при температуре ниже 180°C без последующего прокаливания;
c) по меньшей мере одну стадию пропитки пропиточным раствором, содержащим по меньшей мере один диалкилсукцинат C1-C4, уксусную кислоту и по меньшей мере одно соединение фосфора, если последний не был полностью введен на стадии a);
d) стадию созревания;
e) стадию сушки при температуре ниже 180°C без стадии последующего прокаливания.
12. Способ по п. 11, в котором функциональную группу с гидрирующей-дегидрирующей способностью вводят полностью на стадии a).
13. Способ по п. 11 или 12, в котором диалкилсукцинат и уксусную кислоту вводят в пропиточный раствор стадии c) в количестве, соответствующем молярному отношению диалкилсукцината к одному или нескольким элементам из группы VIB, вводимым пропиткой предшественника катализатора, в интервале от 0,15 до 2,5 моль/моль, и молярному отношению уксусной кислоты к одному или нескольким элементам из группы VIB, вводимым пропиткой предшественника катализатора, в интервале от 0,1 до 10 моль/моль.
-1
-1
-1
14. Способ по п. 11 или 12 получения катализатора, в котором диалкилсукцинат представляет собой диметилсукцинат, а в спектре комбинационного рассеяния катализатора присутствуют основные характеристические полосы гетерополианионов Кеггина в области 990 и/или 974 см, характеристическая полоса диметилсукцината в области 853 см и характеристическая полоса уксусной кислоты в области 896 см.
13. Способ по п. 14, в котором диалкилсукцинат и уксусную кислоту вводят в пропиточный раствор стадии c) в количестве, соответствующем молярному отношению диалкилсукцината к одному или нескольким элементам из группы VIB, вводимым пропиткой предшественника катализатора, в интервале от 0,15 до 2,5 моль/моль, и молярному отношению уксусной кислоты к одному или нескольким элементам из группы VIB, вводимым пропиткой предшественника катализатора, в интервале от 0,1 до 10 моль/моль.
16. Способ по п. 14, причем указанный способ включает следующие последовательные стадии:
a) по меньшей мере одну стадию пропитки в сухом состоянии носителя раствором, содержащим полностью общее количество элементов функциональной группы с гидрирующей-дегидрирующей способностью и фосфор;
b) стадию сушки при температуре в интервале от 75 до 130°C без последующего прокаливания;
c) по меньшей мере одну стадию пропитки в сухом состоянии пропиточным раствором, содержащим диметилсукцинат и уксусную кислоту;
d) стадию созревания при 17-50°C;
e) стадию сушки при температуре в интервале от 80 до 160°C без стадии последующего прокаливания.
17. Способ по п. 14, причем указанный способ включает следующие последовательные стадии:
a) по меньшей мере одну стадию пропитки в сухом состоянии носителя раствором, содержащим полностью общее количество элементов функциональной группы с гидрирующей-дегидрирующей способностью и фосфор;
b) стадию сушки при температуре в интервале от 75 до 130°C без последующего прокаливания;
c) по меньшей мере одну стадию пропитки в сухом состоянии пропиточным раствором, содержащим диметилсукцинат и уксусную кислоту; где диалкилсукцинат и уксусную кислоту вводят в пропиточный раствор стадии c) в количестве, соответствующем молярному отношению диалкилсукцината к одному или нескольким элементам из группы VIB, вводимым пропиткой предшественника катализатора, в интервале от 0,15 до 2,5 моль/моль, и молярному отношению уксусной кислоты к одному или нескольким элементам из группы VIB, вводимым пропиткой предшественника катализатора, в интервале от 0,1 до 10 моль/моль,
d) стадию созревания при 17-50°C;
e) стадию сушки при температуре в интервале от 80 до 160°C без стадии последующего прокаливания.
18. Способ по п. 11 и 12, в котором количество фосфора, вводимое в катализатор в расчете на количество оксида, находится в интервале от 0,1 до 20%, предпочтительно в интервале от 0,1 до 15% и более предпочтительно в интервале от 0,1 до 10% мас.
-1
-1
-1
19. Способ по п. 18 получения катализатора, в котором диалкилсукцинат представляет собой диметилсукцинат, а в спектре комбинационного рассеяния катализатора присутствуют основные характеристические полосы гетерополианионов Кеггина в области 990 и/или 974 см, характеристическая полоса диметилсукцината в области 853 см и характеристическая полоса уксусной кислоты в области 896 см.
20. Способ по п. 11 или 12, в котором продукт, полученный на выходе стадии e), подвергают сульфидированию.
-1
-1
-1
22. Способ гидроконверсии углеводородных смесей в присутствии катализатора, заявленного в любом из пп. 1 и 2 или полученного способом по любому из пп. 11 и 12, в котором диалкилсукцинат представляет собой диметилсукцинат, а в спектре комбинационного рассеяния катализатора присутствуют основные характеристические полосы гетерополианионов Кеггина в области 990 и/или 974 см, характеристическая полоса диметилсукцината в области 853 см и характеристическая полоса уксусной кислоты в области 896 см.